(57)【特許請求の範囲】
【請求項１】
チタン又はチタン合金の集電体基材の表面に二酸化錫の皮膜が形成された鉛蓄電池用正極集電体において、
前記二酸化錫の結晶が１つ以上４つ以下の結晶面に選択的に配向されている。
【請求項２】
請求項１に記載された鉛蓄電池用正極集電体において、
配向された前記結晶面が、（１１０）面、（１０１）面、（２００）面、（２１１）面、（２２０）面、（３１０）面、（１１２）面、又は（３０１）面である。
【請求項３】
請求項１、２に記載された鉛蓄電池用正極集電体において、
前記鉛蓄電池用正極集電体のＸ線回折パターンにおいて、二酸化錫のピークのうち強度が最大であるものの半値幅が１°以下である。
【請求項４】
請求項１、２又は３に記載された鉛蓄電池用正極集電体において、
前記皮膜には、アンチモン又はフッ素が含まれる。
【請求項５】
請求項１、２又は３に記載された正極集電体を備えた鉛蓄電池。
【請求項６】
請求項４に記載された正極集電体を備えた鉛蓄電池。
【発明の詳細な説明】
【技術分野】
【０００１】
本発明は、皮膜を表面に備える鉛蓄電池用正極集電体に関する。
【背景技術】
【０００２】
鉛蓄電池は、ニッケル水素電池やリチウムイオン電池等に比べてエネルギー密度が低い。その原因の一つには、正極集電体として用いられる鉛又は鉛合金が厚くて重いことがある。そこで、正極集電体に、チタン又はチタン合金（以下、チタン等という。）を使用すること、及びそのチタン等の表面に二酸化錫などの導電性酸化物層を皮膜として形成することが提案されている（たとえば、日本特開昭５５−６４３７７号および日本特許第３４８２６０５号公報等を参照。）。チタン等を使用することにより、チタン等の比重が鉛のそれより小さいので正極集電体が軽量化されるからである。【０００３】
しかし、チタン等のみからなる正極集電体が鉛蓄電池に使用された場合、チタン等は電解液である希硫酸に溶解しにくいとはいえ、まったく溶解しないわけではないため問題となる。そのため、電解液である希硫酸に対して不溶性を示す二酸化錫を、チタン等の表面に皮膜として備えさせている。【０００４】
しかも、チタン等の表面に二酸化錫を備えさせる場合、さらに、（ｉ）電解液中で正極電位となったとき、二酸化錫が高い電気化学安定性を示す、（ｉｉ）導電性の低い二酸化錫の皮膜が存在することによる電圧降下を導電性の高いチタン等によって抑制することができる、（ｉｉｉ）チタン等の融点は高いので、二酸化錫皮膜を備えさせる工程における５００℃前後の焼成にも耐えうるなどの利点もある。【０００５】
なお、二酸化錫の皮膜を集電体基材の表面に供えさせる方法として、一般的には、ディップコーティング法やスピンコーティング法が使用される。具体的には、チタン等に錫を含む原料液が塗布された後に加熱されることによって、二酸化錫の皮膜が形成される。また、ガラス基板の表面にスプレー法による二酸化錫皮膜を形成させる技術も提案されている（たとえば、日本特許第３２７１９０６号公報、あるいは、Ｊ．Ｊ．Ｒｏｗｌｅｔｔｅ，  Ａｍｅｒｉｃａｎ  Ｃｈｅｍｉｃａｉ  Ｓｏｃｉｅｔｙ，  １０５２（１８８６）等を参照。）。【０００６】
日本特許第３２７１９０６号の製造方法においては、第１段階として、ジブチル錫ジアセテート等の有機化合物を有機溶媒に溶解した第１の原料液が加熱したガラス基板の表面にスプレー状に噴霧される。この時、結晶性を低下させる要因となるのを避けるため、第１の原料液には、アンチモンやフッ素等のような錫又は酸素よりも最外殻電子数が一つ多い元素は添加されていない。噴霧された第１の原料液は、加熱されたガラス基板の表面上で熱分解され、特定の結晶面に選択的に配向された下地層が形成される。つぎに、第２段階として、第１の原料液に錫又は酸素よりも最外殻電子数が一つ多い元素が添加された第２の原料液が、下地層の表面にスプレー状に噴霧される。【０００７】
【特許文献１】特開昭５５−６４３７７号公報
【特許文献２】特許第３４８２６０５号公報
【特許文献３】特許第３２７１９０６号公報
【非特許文献１】J.J.Rowlette, American Chemical Society, 1052(1986)
【発明の開示】
【発明が解決しようとする課題】
【０００８】
ところが、表面に二酸化錫の皮膜を備えるチタン等の集電体基材を使用して鉛蓄電池が製造された場合、その鉛蓄電池の寿命性能が悪いという問題があった。本願発明者がその原因を研究した結果、皮膜として備える二酸化錫の結晶性が寿命性能に影響を及ぼしていることが明らかとなった。従来、皮膜である二酸化錫の結晶性について着目されたことが無かったのである。【０００９】
上述の背景技術の欄に記載されたディップコーティング法やスピンコーティング法によれば、二酸化錫をチタン等の集電体基材に備えさせるとき、塗布された原料液は集電体基材から離れた表面側から熱分解する。そのため、原料液の表面側でさまざまな方向の結晶面の結晶核が生成し、これらの結晶核をもとに熱分解の進行に伴って結晶がそれぞれ成長する。さまざまな結晶面の結晶が成長すると、異なる結晶面の結晶が隣接する箇所が多くなって、結晶歪みが多くなる。その結果、結晶性が低くなる。【００１０】
また、結晶性が低い場合、錫原子と酸素原子の間隔が標準的な結晶の状態ではない箇所が多くなり、化学的な安定性は低下する。そして、これを使用した鉛蓄電池の寿命性能が悪くなっていたのである。
【課題を解決するための手段】
【００１１】
以上の課題に鑑み、本願発明はなされた。以下に述べる手段によって、課題が解決される。【００１２】
本願発明の鉛蓄電池用正極集電体は、チタン又はチタン合金の集電体基材の表面に二酸化錫の皮膜が形成された鉛蓄電池用正極集電体において、前記鉛蓄電池用正極集電体のＸ線回折パターンにおいて、二酸化錫のピークのうち強度が最大であるものの半値幅が１°以下であることを特徴とする。【００１３】
このような正極集電体を使用して鉛蓄電池が製造された場合、その鉛蓄電池の寿命性能は優れる。具体的な実験結果については、後述する。【００１４】
チタンとしては、チタン（ＪＩＳ１種）又はチタン（ＪＩＳ２種）などが使用される。チタン合金としては、Ｔｉ−５Ａｌ−２．５Ｖ、Ｔｉ−３Ａｌ−２．５Ｖ、及びＴｉ−６Ａｌ−４Ｖなどが使用される。【００１５】
本願のＸ線回折測定においては、試料にＸ線（ＣｕＫα線）が照射されながら入射角度θを所定角度範囲で走査し、この間に回折するＸ線の強度が計数される。横軸にその回折角度２θを、縦軸に回折強度をプロットすれば、Ｘ線回折パターンが得られる。Ｘ線回折パターンによって、試料である二酸化錫皮膜の結晶構造と照射するＸ線の波長に基づき、Ｘ線回折強度のピークが現れた回折角度２θに対応する結晶面の種類を特定することができる。なお、本願では、２θを２６．６°〜１０８．４°とする。【００１６】
ピークとは、Ｘ線回折パターンにおける山状の部分をいう。個々のピークは結晶面に対応する。半値幅とは、ピークの強度（ピーク曲線の頂点のＸ線回折強度）の１／２となるＸ線回折強度における当該ピーク曲線の回折角度幅を示す。半値幅が小さいピークは急峻な山状となり、その結晶面の結晶性は高いといえる。一方、半値幅が大きいピークは裾広がりのなだらかな山状となり、その結晶面の結晶性は低いといえる。【００１７】
このような鉛蓄電池用正極集電体を製造するためには、後述する製造方法によれば良い。【００１８】
本願発明の鉛蓄電池用正極集電体は、チタン又はチタン合金の集電体基材の表面に二酸化錫の皮膜が形成された鉛蓄電池用正極集電体において、前記二酸化錫の結晶が１つ以上４つ以下の結晶面に選択的に配向されていることを特徴とする。【００１９】
このような正極集電体を使用して鉛蓄電池が製造された場合、その鉛蓄電池の寿命性能が優れる。具体的な実験結果については、後述する。【００２０】
ここで、本願において、「結晶面に選択的に配向されている」とは、結晶面の組織係数ＴＣが１以上である場合をいうものとする。たとえば、（１１０）面の組織定数ＴＣが１以上である場合、その結晶は（１１０）面に配向されていると表現する。なお、組織係数ＴＣの算出方法は、実施の形態１において述べる。【００２１】
本願発明は、前述のように配向された結晶面が、（１１０）面、（１０１）面、（２００）面、（２１１）面、（２２０）面、（３１０）面、（１１２）面、又は（３０１）面であることを特徴とする。【００２２】
このような結晶面に配向された二酸化錫の皮膜をチタン等が備える場合、その正極集電体を使用して製造された鉛蓄電池の寿命性能は優れる。【００２３】
本願発明は、前記のような鉛蓄電池用正極集電体において、皮膜には、アンチモン又はフッ素が含まれることを特徴とする。【００２４】
皮膜にアンチモン又はフッ素が含まれることによって、皮膜の導電性が著しく向上する。皮膜の導電性が高い場合には鉛蓄電池の内部抵抗が低下するため、鉛蓄電池の寿命性能はさらに優れ、本願発明の効果が顕著に現れる。なお、アンチモンとフッ素とを比べた場合、アンチモンの方がより好ましい。【００２５】
本願発明の集電体基材の表面に皮膜を備えた鉛蓄電池用正極集電体は、つぎの方法により製造される。すなわち、その製造方法は、錫化合物を溶媒に溶解した原料液を、加熱したチタン又はチタン合金からなる集電体基材の表面に間歇的に噴霧する工程を備える。【００２６】
これによれば、チタン等の表面に結晶性の高い二酸化錫の皮膜が形成される。よって、この製造方法により製造された正極集電体を使用して鉛蓄電池が製造された場合、その鉛蓄電池の寿命性能が優れる。【００２７】
この製造方法において、錫化合物として、有機錫化合物であるジブチル錫ジアセテート、トリブトキシ錫等の有機錫化合物、又は四塩化錫等の無機錫化合物が用いられる。溶媒として、エタノール又はブタノール等の有機溶媒が用いられる。錫化合物を溶媒に溶解した原料液にアンチモンを含有させるためには、アンチモンの塩化物などを混合する方法が採られる。【００２８】
製造方法の使用にあたっては、原料液の錫化合物が集電体基材に噴霧されたときに熱分解されるように、集電体基材は加熱される必要がある。加熱に適する温度は、錫化合物の種類に依存する。例えば、ジブチル錫ジアセテート溶液（溶媒：エタノール）に、塩化アンチモン溶液（溶媒：エタノール）を混合した原料液を使用する場合、その温度は４００℃以上である。好ましくは４５０℃以上であり、５００℃以上が最も好ましい。【００２９】
集電体基材の表面に原料液を噴霧する際には、この温度が低下しないように時間間隔をあけて噴霧を繰り返す。すなわち、間歇的に噴霧する。【００３０】
１回の噴霧によって形成される二酸化錫の皮膜の厚みは、５ｎｍ以下であることが必要とされる。このように薄く形成された皮膜が積層されるという製造方法によって、結晶性の高い二酸化錫の皮膜が得られるからである。また、チタン等の表面に形成される二酸化錫の結晶が１つ以上４つ以下の結晶面に選択的に配向されるからである。【００３１】
このように薄い皮膜が形成されるためには、１回あたりの噴霧量が０．４ｃｃ以下であることが好ましい。製造の他の条件にも依存するが、５ｎｍ以下の皮膜を積層させるためには、噴霧量が０．４ｃｃ以下であることが適していたからである。【００３２】
このように薄く形成された皮膜が積層されることによって、高い結晶性を得ること等ができる原因は明確には分かっていない。おそらく、集電体基材の表面に存在する酸化チタンや、皮膜を形成する初期段階で形成されるチタンと錫との酸化物が下地層となり、皮膜を構成する二酸化錫がエピタキシャル成長するためと考えられる。なお、従来のディップコーティング法によると、二酸化錫は特定の結晶面に選択的に配向しない。そして、二酸化錫は高い結晶性を示さない。【００３３】
製造方法の使用においては、原料液にアンチモン又はフッ素を含有することが好ましい。皮膜にアンチモン又はフッ素が含まれることによって、皮膜の導電性は向上する。皮膜の導電性が高い場合には鉛蓄電池の内部抵抗が低下するため、鉛蓄電池の寿命性能はさらに優れる。なお、アンチモンとフッ素とを比べた場合、アンチモンの方がより好ましい。【００３４】
本願発明の鉛蓄電池は、上述のような正極集電体を備えることを特徴とする。これによれば、正極集電体の寿命性能が高まるので、エネルギー密度が高く長寿命な鉛蓄電池を安価に提供することができる。【００３５】
（発明の効果）
以上述べたように、本願発明に係る正極集電体を使用して鉛蓄電池が製造された場合、その鉛蓄電池の寿命性能は優れる。【００３６】
なお、本出願は、２００５年９月２９日出願の日本特許出願（特願２００５−２８５１３１）に基づくものであり、それらの内容はここに参照として取り込まれる。【００３７】
最後に、本願発明と前記日本特許第３２７１９０６号との関連について言及する。日本特許第３２７１９０６号公報では、ガラス基板の表面に結晶性の高い二酸化錫皮膜を形成する製造方法が開示されている。しかし、前記文献に記載された製造方法の発明は、鉛蓄電池用正極集電体に関する発明ではない。また、日本特許第３２７１９０６号公報に記載された第１段階と第２段階とからなる製造方法の発明が、本願で使用される正極集電体の集電体基材であるチタン等と組み合わせられた場合、第１段階で形成される下地層の導電性が低すぎることになるため、正極集電体として実用的でない正極集電体しか得られない。製造コストも上昇する。
【図面の簡単な説明】
【００３８】
【図１】本発明の実施例を示すものであって、正極集電体における二酸化錫皮膜のＸ線回折パターンを示す図である。
【図２】本発明の実施例を示すものであって、寿命試験の結果を示す図である。
【図３】本発明の実施例を示すものであって、チタンの集電体基材を正極板に用いた単電池の構造を示す縦断面図である。
【図４】本発明の実施例を示すものであって、図３に示す単電池を４個組み合わせた鉛蓄電池の構造を示す縦断面図である。
【図５】本発明の実施例を示すものであって、集電体基材の加熱温度を変化させた正極集電体のＸ線回折パターンを示す図である。
【図６】正極集電体のＸ線回折パターンにおいて、二酸化錫のピークのうち強度が最大であるものの半値幅と寿命性能との関係を示す図である。
【図７】正極集電体のＸ線回折パターンにおいて、二酸化錫の結晶が配向した結晶面の数と寿命性能との関係を示す図である。
【符号の説明】
【００３９】
１  単電池
２  正極集電体
３  負極集電体
４  電池ケース
５  正極活物質
６  セパレータ
７  負極活物質
８  制御弁
９，１０  圧迫部材
１１  補助枠材
１２  ネジ
【発明を実施するための最良の形態】
【００４０】
（１）実施の形態１
（１．１）正極集電体の製造
実施例１では、原料液として、ジブチル錫ジアセテート溶液（溶媒：エタノール）と塩化アンチモン溶液（溶媒：エタノール）との混合溶液が用いられた。この際、ジブチル錫ジアセテートは、原料液の全体に対して二酸化錫としての質量が２．５％となるように調整されている。また、塩化アンチモンは、この二酸化錫に対してアンチモンとしての質量が２．５％となるように調整されている。【００４１】
この原料液を、４５０℃に加熱された平板状の集電体基材の表面に間歇的に噴霧した。噴霧の際には、集電体基材の温度が４５０℃を保つことができるように、噴霧の間隔をあけた。以上により、集電体基材の表面上で熱分解が生じ、二酸化錫の皮膜が形成された。これを、実施例１の正極集電体とした。【００４２】
次に、実施例１と比較するため、従来例１の正極集電体が製造された。従来例１は、四塩化錫と三塩化アンチモンと少量の塩酸をプロパノールに溶かして調整された原料液を使用したディップコーティング法による。即ち、実施例１と同様の平板状の集電体基材を原料液に浸漬し、３０ｃｍ／ｍｉｎの速度で引き上げて、１５分間乾燥させた後に、５００℃に加熱した電気炉内に３０分間放置することにより二酸化錫皮膜を焼成した。これを、従来例１の正極集電体とした。【００４３】
（１．２）  Ｘ線回折測定の結果
図１に、実施例１の正極集電体、及び従来例１の正極集電体のＸ線回折パターンを示す。実施例１のＸＲＤピークは、従来例１のそれに比べて急峻であった。【００４４】
表１に、実施例１と従来例１において、強度が最大であるピークの半値幅を示す。強度が最大であるピークの結晶面は、実施例１では（２００）面であり、従来例１では（１１０）面であった。【００４５】
【表１】
0005168904.tif 000002
【００４６】
表１のように、従来例１では、強度が最大である（１１０）面のピークの半値幅は１°よりはるかに大きかった。一方、実施例１では、強度が最大となる（２００）面のピークの半値幅が１°よりも十分に小さかった。【００４７】
以上から、従来例１の二酸化錫の皮膜では、その結晶性が低く、錫原子と酸素原子の間隔が標準的な結晶の状態ではない箇所が多いと考えられる。一方、実施例１の二酸化錫の皮膜では、その結晶性が高く、錫原子と酸素原子の間隔が標準的な結晶の状態である箇所が多いと考えられる。【００４８】
つぎに、実施例１と従来例１における各結晶面の組織係数ＴＣ（Ｔｅｘｔｕｒｅ  Ｃｏｅｆｆｉｃｉｅｎｔ）を算出した。その結果を表２に示す。【００４９】
ここで、組織係数ＴＣとは、下記式（１）により求められる結晶面の配向性を評価するための指数である。式（１）において、Ｉ（ｈｋｌ）は試料の（ｈｋｌ）面におけるＸ線回折強度であり、Ｉ０（ｈｋｌ）はＪＣＰＤＳ（Ｎｏ．４１−１４４５）から得た二酸化錫の各結晶面の標準強度である。Ｎは回折線の数である。ここではＮ＝３１（２θ＝２６．６°〜１０８．４°）の回折線を用いて計算を行った。従って、組織係数ＴＣが１以下であるときには当該結晶面には配向しておらず、最大値の３１のときには、当該結晶面に完全配向していることになり、組織係数ＴＣが１よりも大きくなるに従って配向性が高くなることを示す。【００５０】
ただし、下記式（１）の算出法では、標準強度が小さい結晶面において、実際には配向性の高い結晶が形成されていない場合であっても、組織係数ＴＣが１以上の値に算出されてしまうことがある。従って、ここでは、上記ＪＣＰＤＳから得た標準強度の最も大きい（１１０）面の当該標準強度を１００としたときに、１０以上の標準強度を有する結晶面である（１１０）面、（１０１）面、（２００）面、（２１１）面、（２２０）面、（３１０）面、（１１２）面及び（３０１）面を選択し、これら８種類のみについて数１により組織係数ＴＣの算出を行い、配向性の指標とするものとした。【００５１】
【数１】
0005168904.tif 000003
【００５２】
【表２】
0005168904.tif 000004
【００５３】
表２に示すように、従来例１の二酸化錫皮膜では、いずれの結晶面も組織係数ＴＣが１よりも十分に小さく、いずれの結晶面にも選択的に配向されておらず、結晶性が低かった。一方、実施例１の二酸化錫皮膜では、（２００）面と（３０１）面の組織係数ＴＣが１以上となっているので、これら２種類の結晶面に選択的に配向されていた。【００５４】
（１．３）寿命試験
図２に、実施例１と従来例１の正極集電体を使用して、寿命試験を行った。寿命試験の方法は、つぎのとおりである。【００５５】
まず通常の鉛蓄電池の製法に従い、鉛粉、水、及び硫酸を練り合わせることにより活物質ペーストを作製した。その後、活物質ペーストを直径１０ｍｍ×厚さ８ｍｍの枠に充填して乾燥させることにより活物質ペレットとした。これを濃度２０％の希硫酸溶液中に入れて５０ｍＡの通電を行うことにより、化成・充電した。【００５６】
活物質ペレットを平板状にして、実施例１と従来例１〜２の正極集電体の上に乗せ、これらの活物質ペレットと正極集電体を１００ｋＰａ前後の圧力で圧接させた状態で、濃度４０％の希硫酸溶液中に入れ、これを正極板とした。負極板には、鉛板が用いられた。【００５７】
以上の正極板及び負極板を使用して試験セルが構成された。試験セルには２．３Ｖの定電圧が印加され、６５℃の気相中で定電圧過充電試験が行われた。【００５８】
試験セルは定期的に試験環境から取り出され、２４時間室温中で放置された。その後、１５０ｍＡで放電を行うことにより正極容量が測定された。測定された正極容量が、初期値の５０％を下回った時を、「寿命が尽きた」時点であると判断する。そして、寿命が尽きた時点までの日数を「寿命性能（日）」とする。【００５９】
以上の方法による寿命試験の結果を図２に示す。なお、図２では、従来例１で形成した二酸化錫皮膜の表面にさらに二酸化鉛層を電着した従来例２の正極集電体についても比較のために試験を行い、その結果を示した。この二酸化鉛層は、水酸化鉛を飽和させた４〜５Ｎの水酸化ナトリウム溶液中で、温度を４０〜５０℃とし、電流密度５〜１０ｍＡ／ｃｍ２で通電を行うことにより電着が行われた。【００６０】
図２によれば、従来例１の正極集電体の寿命性能は、１００日に満たなかった。これに対し、実施例１の正極集電体の寿命性能は、４００日を超えた。そして４００日間を超えても、正極容量の低下がわずかであった。なお、従来例２の正極集電体の寿命性能は、２００日をわずかに超えた。【００６１】
ここで、通常の鉛蓄電池における６５℃の定電圧過充電試験での寿命性能は、一般品の場合で１２０日前後であり、長寿命設計品の場合で２４０日前後である。したがって、実施例１の正極集電体を用いた鉛蓄電池のサイクル寿命性能は、これら一般品や長寿命設計品に比べて、きわめて優れていることとなる。【００６２】
（１．４）単電池の製造、鉛蓄電池の製造、及び鉛蓄電池の寿命試験
実施例１の正極集電体を使用した単電池１が製造された。従来例１の正極集電体を使用した単電池１が製造された。【００６３】
単電池１の構造を図３に示す。電池ケース４は、正極活物質５、セパレータ６、及び負極活物質７を密閉収納するための絶縁性の枠体であり、正極集電体２及び負極集電体３によって挟持されている。電池ケース４は、外部に通じる排気口４ａを備える。排気口４ａの開口部は、制御弁８を備える。電池ケース４の内部には、正極活物質５、セパレータ６、及び負極活物質７が配置される。正極活物質５、セパレータ６、及び負極活物質７には、希硫酸を主成分とする電解液が含浸される。【００６４】
正極集電体２に正極活物質５を備えさせることによって、正極板が製造された。ここで、正極活物質５は、二酸化鉛（ＰｂＯ２）を主体とした板状の活物質である。負極集電体３は、鉛メッキ（厚さ：２０〜３０μｍ）された銅板（厚さ０．１ｍｍ）である。負極集電体３に負極活物質７を備えさせることによって、負極板が製造された。ここで、負極活物質７は、海綿状金属鉛を主体とした板状の活物質である。セパレータ６は、ガラス繊維をマット状にしたものである。正極板と負極板とがセパレータを介して積層され、電槽に収納された。電槽が蓋で覆われ、電解液が注入されることにより鉛蓄電池の単電池１が製造された。【００６５】
つぎに、実施例１の正極集電体を使用して製造された単電池１を４個使用して実施例１の鉛蓄電池を製造した。また、従来例１の正極集電体を使用して製造された単電池１を４個使用して、従来例１の鉛蓄電池を製造した。その構成例を図４に示す。なお、この鉛蓄電池は、無停電電源装置用鉛蓄電池（以下、ＵＰＳ用鉛蓄電池という。ＵＰＳは、Ｕｎｉｎｔｅｒｒｕｐｔｉｂｌｅ  Ｐｏｗｅｒ  Ｓｕｐｐｌｙの略である。）である。本願発明の正極集電体を使用して製造された鉛蓄電池はきわめて寿命が優れるので、ＵＰＳに特に適する。【００６６】
単電池１の負極集電体３は、別の単電池１の正極集電体２の上に載置されるようにして、４つの単電池１が直列に積層接続された。４つの単電池１の上と下には、金属板等の導電材料からなる圧迫部材９、１０が配置された。単電池１の周囲は、樹脂等の絶縁材料からなる補助枠材１１によって囲まれた。圧迫部材９、１０をそれぞれ複数本のネジ１２で補助枠材１１の上下端面に固着することにより、４個の単電池１が強く圧迫され挟持固定された。これらの圧迫部材９、１０は、直接正極集電体２や負極集電体３に圧接されうるので、正負極の端子として用いることができる。【００６７】
ここで、挟持固定された各単電池１においては、セパレータ６が圧縮された状態となる。この反発力によって、ゲージ圧で２５０ｋＰａ前後の圧力で正極活物質５を正極集電体２に押圧し、また、負極活物質７を負極集電体３に押圧する。セパレータ６によって押圧力を得るためには、セパレータ６の材質と厚さを適度に調整すればよい。押圧力は、単電池１の構造、容量、大きさ等に応じて適宜変更し得る。一般的には、ゲージ圧で１００〜４００ｋＰａ程度の圧力が加わることによって、充放電性能が安定化する。【００６８】
実施例１の鉛蓄電池、及び従来例１の鉛蓄電池（公称容量はいずれも２．３Ａｈ）に関して、０．５Ａ放電時の質量エネルギー密度、及び寿命性能とを比較した。その結果、質量エネルギー密度は、いずれも５０Ｗｈ／ｋｇであった。寿命性能は、実施例１が１５ヶ月、従来例１が７ヶ月であった。実施例１の寿命性能が、従来例１のそれより極めて優れていた。【００６９】
（１．５）製造コストについて
実施例１の正極集電体の製造に要するコスト、及び従来例２の正極集電体の製造に要するコストを試算した。両者を比較した。その結果、実施例１の正極集電体を製造するコストは、従来例２のそれの５分の１程度となる。従来例２はディップコーティング法により形成した二酸化錫皮膜の表面にさらに二酸化鉛層を電着するため、生産効率が悪い。本願の製造方法は、従来の製造方法に比べて優れていると言える。【００７０】
（１．６）その他
実施例１では、原料液にジブチル錫ジアセテートを用いた。しかし、原料液にトリブトキシ錫等の有機錫化合物、及び四塩化錫等の無機錫化合物を用いた場合でも、正極集電体のＸ線回折パターンにおいて、二酸化錫のピークのうち強度が最大であるものの半値幅が１°以下である場合には、その正極集電体を使用した鉛蓄電池の寿命性能は優れていた。【００７１】
選択的に配向される結晶面が、実施例１のように（２００）面と（３０１）面である場合に限らず、例えば（１１０）面、（１０１）面、又は（２１１）面等とした場合であっても、同様の試験結果が得られた。すなわち、結晶面の種類には依存しないことが確認された。【００７２】
選択的に配向される結晶面は、少なくとも１つは必要であるが、２〜４つの結晶面の場合にも、これらの結晶面の組み合わせにかかわらず、同様の試験結果を得ることができた。しかしながら、５つ以上の結晶面に配向されている場合は、異なる結晶面の結晶が隣接する箇所が多くなって結晶性が十分に高くならないため、従来例１の場合と同様に、寿命性能は優れなかった。【００７３】
なお、実施の形態１の鉛蓄電池においては、単電池１を４個組み合わせた例を示した。しかし、１つのみにより鉛蓄電池が構成されても良いし、２個以上の任意個数の単電池１を組み合わせることにより鉛蓄電池が構成されても良い。また、鉛蓄電池では、単電池１を圧迫部材９、１０で圧迫するためにネジ１２が使用されたが、固着手段は任意である。例えば、かしめ等によることもできる。【００７４】
（２）実施の形態２
（２．１）正極集電体の製造
原料液を間歇的に噴霧するときの集電体基材の加熱温度を３００℃、３５０℃、３８０℃、４００℃、４２０℃、４５０℃又は４５０℃にして正極集電体を製造した。噴霧時には、加熱温度が低くならないようにした。使用する原料液は、上記実施の形態１と同じ原料液とした。【００７５】
集電体基材の加熱温度が３００℃の場合を比較例１と、３５０℃の場合を比較例２と、３８０℃の場合を比較例３と、４００℃の場合を実施例２−１と、４２０℃の場合を実施例２−２と、４５０℃の場合を実施例２−３と、５００℃の場合を実施例２−４とした。【００７６】
（２．２）  Ｘ線回折測定の結果
比較例１、２及び３、実施例２−１、２−２、２−３及び２−４の正極集電体のＸ線回折パターンにおいて、二酸化錫のピークのうち強度が最大であるものの結晶面、およびそのピークの半値幅を表３に示す。【００７７】
【表３】
0005168904.tif 000005
【００７８】
さらに、比較例１、実施例２−１、及び実施例２−４の正極集電体における二酸化錫皮膜のＸ線回折パターンを、図５に示す。なお、図５の中で、丸印が付されたピークはチタンに帰属する。【００７９】
比較例１のＸ線回折パターンにおいて、各結晶面のピーク曲線が非常になだらかだった。（２００）面のピークの半値幅は大きかった。結晶性が極めて低いと考えられる。【００８０】
一方、実施例２−１のＸ線回折パターンにおいて、各結晶面のピーク曲線は急峻であった。（２００）面のピークの半値幅は小さかった。結晶性が高いと考えられる。そして、実施例２−４のＸ線回折パターンにおいては、各結晶面のピーク曲線がさらに急峻となった。（２００）面のピークの半値幅は、より狭くなった。結晶性が極めて高いと考えられる。【００８１】
表３に示すように、加熱温度が３００℃（比較例１）、３５０℃（比較例２）、又は３８０℃（比較例３）である場合には、結晶性が低く、半値幅も１°より大きい。加熱温度が４００℃の実施例２−１では半値幅は１．００°となった。また、加熱温度が４２０℃である実施例２−２では、半値幅が０．９１°となった。そして、加熱温度が高温の４５０℃（実施例２−３）や５００℃（実施例２−４）である場合には、結晶性が十分に高く、半値幅は１°より十分に小さかった。【００８２】
（２．２）  寿命試験の結果
比較例１、２及び３、実施例２−１、２−２、２−３及び２−４の正極集電体を使用して製造された鉛蓄電池について、寿命試験がおこなわれた。寿命試験の方法は、実施の形態１と同様である。【００８３】
寿命試験の結果を図６示す。図６の横軸は、強度が最大となるＸＲＤピークの半値幅である。図６の縦軸は、寿命性能を示す。寿命性能の定義は、実施の形態１に記載されている。【００８４】
実施例２−１、２−２、２−３及び２−４の正極集電体の寿命性能は、４００日を超えた。しかし、比較例１、２、及び３の正極集電体の寿命性能は、２００日以下であった。
以上の結果から、正極集電体のＸ線回折パターンにおいて、二酸化錫のピークのうち強度が最大となるものの半値幅が１°以下となる場合には、優れた寿命性能を示すことが分かった。【００８５】
（３）実施の形態３
実施の形態３においては、選択的に配向された結晶面の数が、鉛蓄電池の寿命性能にどのような影響を及ぼすかが調査された。【００８６】
（３．１）正極集電体の製造
製造工程における原料液の１回あたりの噴霧量は、選択的に配向された結晶面の数に影響を与える。また、噴霧されるチタン等に焼鈍処理がされているか否かも、選択的に配向された結晶面の数に影響を与える。そのため、焼鈍処理がされていないチタンと、焼鈍処理がされたチタンを使用して、正極集電体が製造された。そして、使用する原料液の１回あたりの噴霧量が種々変更された。以下に具体的に説明する。【００８７】
焼鈍処理がされていないチタンを集電体基材として、原料液が間歇的に噴霧された。噴霧される場合において、１回あたりの噴霧量を、０．２ｃｃ、０．４ｃｃ、０．６ｃｃ及び０．８ｃｃとして、集電体基材に二酸化錫皮膜を備えさせた。集電体基材の加熱温度は５５０℃とした。【００８８】
さらに、真空雰囲気中で焼鈍処理がされたチタンを集電体基材として、１回あたりの噴霧量を０．２ｃｃ、及び０．４ｃｃとして、集電体基材に二酸化錫の皮膜を備えさせた。使用する原料液は、実施例１のそれと同じである。【００８９】
（３．２）  Ｘ線回折測定の結果
噴霧量が０．２ｃｃ／回の場合には、選択的に配向された結晶面が２つであった。噴霧量が０．４ｃｃ／回の場合は、選択的に配向された結晶面が４つであった。噴霧量が０．６ｃｃ／回の場合は、選択的に配向された結晶面が５つであった。【００９０】
このように、１回あたりの噴霧量が増加すればするほど、選択的に配向される結晶面の数が増えた。これは、加熱温度が高く集電体基材近傍の周囲温度が熱分解反応が起こるために十分なほど上昇していたことと、集電体基材表面に噴霧された原料液の液膜の厚みが増したこととによって、ディップコーティング法のときと同様に、集電体基材の表面の結晶を下地層とせずに、液膜内で生成したさまざまな方向の結晶面の結晶核をもとにして成長した結晶が含まれるようになったためであると推察される。【００９１】
真空雰囲気中で焼鈍処理がされたチタンの集電体基材において、１回あたりの噴霧量を０．２ｃｃとした場合には、選択的に配向された結晶面が１つであり、０．４ｃｃとした場合には、選択的に配向された結晶面が３つであった。
以上をまとめた結果を、表４に示す。【００９２】
【表４】
0005168904.tif 000006
【００９３】
（３．３）寿命試験の結果
実施の形態３で製造された５種類の正極集電体について、寿命試験がおこなわれた。寿命試験の方法は、実施例１のそれと同じである。【００９４】
その寿命試験の結果を図７に示す。図７において、横軸は選択的に配向された結晶面の数であり、縦軸は寿命性能である。【００９５】
図７によれば、選択的に配向された結晶面の数が１つ以上４つ以下である場合には、寿命性能が優れていた。しかし、選択的に配向された結晶面の数が５つ以上になると、４種類以下の場合に比べて、寿命性能が極めて劣った。４つの場合と５つの場合とのあいだには、寿命性能に顕著な差が認められる。【００９６】
選択的に配向された結晶面の数が５つ以上の場合に寿命性能が劣るのは、異なる結晶面の結晶が隣接する箇所が多くなったことにより、化学的な安定性が低下したためと考えられる。
【産業上の利用可能性】
【００９７】
本願発明は、皮膜を表面に備える鉛蓄電池用正極集電体に関する。この正極集電体を備える鉛蓄電池は、きわめて優れた寿命性能を示す。以上から、本願発明は産業上広く利用されるものである。
【図１】
0005168904.tif 000007
【図２】
0005168904.tif 000008
【図３】
0005168904.tif 000009
【図４】
0005168904.tif 000010
【図５】
0005168904.tif 000011
【図６】
0005168904.tif 000012
【図７】
0005168904.tif 000013